(57)【要約】【課題】  電力を用いず、脱臭材を十分に再生可能な再生機能付き脱臭装置、脱臭材再生方法、悪臭原因物質の除去方法、空調装置、自動車及び空気清浄機の提供。【解決手段】  脱臭対象空間と隔離可能に連通して設けられ、悪臭原因物質を吸着可能な脱臭材２と、一端が太陽光を入射可能な位置に設けられ、他端が前記脱臭材に太陽光を照射可能な位置に設けられた光ファイバ３とを備えた再生機能付き脱臭装置１。【選択図】  図１
2006061259.tif 000002
【特許請求の範囲】
【請求項１】
脱臭対象空間と隔離可能に連通して設けられ、悪臭原因物質を吸着可能な脱臭材と、一端が太陽光を入射可能な位置に設けられ、他端が前記脱臭材に太陽光を照射可能な位置に設けられた光ファイバとを備えたことを特徴とする再生機能付き脱臭装置。
【請求項２】
前記脱臭材と接して、前記太陽光照射時に光触媒機能によって悪臭原因物質を分解する光触媒を備えたことを特徴とする請求項１に記載の再生機能付き脱臭装置。
【請求項３】
前記光ファイバの一端側に、太陽光を集光して光ファイバに入射する集光板が設けられたことを特徴とする請求項１又は２に記載の再生機能付き脱臭装置。
【請求項４】
前記光ファイバの他端側に、太陽光を拡散して前記脱臭材に照射する拡散板を設けたことを特徴とする請求項１〜３のいずれかに記載の再生機能付き脱臭装置。
【請求項５】
前記脱臭材が、活性炭繊維からなる又は活性炭繊維と光触媒を複合した材料からなるシート又はコルゲートシート形状をなしていることを特徴とする請求項１〜４のいずれかに記載の再生機能付き脱臭装置。
【請求項６】
前記脱臭材が、脱臭対象空間に連通し、通気用ファンを備えた空気通路内に設けられたことを特徴とする請求項１〜５のいずれかに記載の再生機能付き脱臭装置。
【請求項７】
悪臭原因物質を吸着可能な脱臭材の再生方法であって、光ファイバの一端から入射した太陽光を光ファイバの他端から脱臭材に照射し、脱臭材を加熱し、脱臭材から悪臭原因物質を脱着せしめ、該悪臭原因物質を外気に放散するか、又は太陽光を照射した光触媒による光触媒機能によって分解除去し、脱臭材を再生することを特徴とする脱臭材再生方法。
【請求項８】
請求項１〜６のいずれかに記載の再生機能付き脱臭装置を用意し、脱臭対象空間の空気を脱臭材に接触させ、悪臭原因物質を脱臭材に吸着させる第１ステップと、脱臭材を脱臭対象空間から隔離し、光ファイバを通して太陽光を脱臭材に照射して脱臭材を加熱し、悪臭原因物質を脱着して脱臭材を再生する第２ステップとを有することを特徴とする悪臭原因物質の除去方法。
【請求項９】
前記第２ステップにおいて、光触媒に太陽光を照射して悪臭原因物質を分解することを特徴とする請求項８に記載の悪臭原因物質の除去方法。
【請求項１０】
請求項１〜６のいずれかに記載の再生機能付き脱臭装置を設けたことを特徴とする空調装置。
【請求項１１】
請求項１〜６のいずれかに記載の再生機能付き脱臭装置又は請求項１０に記載の空調装置を設けたことを特徴とする自動車。
【請求項１２】
請求項１〜６のいずれかに記載の再生機能付き脱臭装置を設けたことを特徴とする空気清浄機。
【発明の詳細な説明】
【技術分野】
【０００１】
本発明は、活性炭などの脱臭材を有する再生機能付き脱臭装置、脱臭材再生方法、悪臭原因物質の除去方法、空調装置、自動車及び空気清浄機に関する。
【背景技術】
【０００２】
活性炭は安価で強力な吸着能力を示すため、従来から気体や液体の浄化あるいは脱臭を目的に利用されている。
また酸化チタンなどの光触媒は、紫外線等の励起光を照射することで強力な酸化作用を発揮し、ガス中の悪臭原因物質を分解する脱臭等の目的に一般的に使用されている。
【０００３】
吸着量に限界がある活性炭と即効性に欠ける光触媒とを併用する方法がこれまでに提案されており、この従来技術では、活性炭が一旦吸着した悪臭原因物質の吸脱着平衡により脱着するものを、光触媒が分解していくことにより、活性炭の吸着能力が再生するといった機能が提案されている。
【０００４】
しかし、活性炭から悪臭原因物質が脱着する速度は極めて遅く、大部分は長時間、活性炭に吸着されたままになり、結局は吸着能力が再生されないことが問題になっていた。
そこで、活性炭をランプで加熱することにより、積極的に脱着を促進する方法が提案されている（例えば、特許文献１参照。）。
【特許文献１】特開平９−２５３４５２号公報
【発明の開示】
【発明が解決しようとする課題】
【０００５】
しかし、前述した特許文献１に記載の従来技術は、加熱源としてランプを用いており、また光触媒効果を発揮させるための励起光源にもランプを用いているため、電力を必要とする。自動車搭載バッテリーのみでランプ点灯用電力を長時間供給することは不可能であり、エンジンがかかっていない状態で活性炭脱臭能力の再生と悪臭原因物質の分解を行うことは不可能であった。自動車の通常使用の場合、エンジンがかかっていない時間が長く、エンジンをかけている時間内だけで活性炭脱臭能力の十分な再生と悪臭原因物質の十分な分解を行うことは不可能である。
また、停車時は窓も閉め切っており、悪臭がこもりやすくなっているので、この間に脱臭能力の再生と悪臭原因物質の分解を行えることが望ましい。
【０００６】
本発明は前記事情に鑑みてなされ、電力を用いず、脱臭材を十分に再生可能な再生機能付き脱臭装置、脱臭材再生方法、悪臭原因物質の除去方法、空調装置、自動車及び空気清浄機の提供を目的とする。
【課題を解決するための手段】
【０００７】
前記目的を達成するため、本発明は、脱臭対象空間と隔離可能に連通して設けられ、悪臭原因物質を吸着可能な脱臭材と、一端が太陽光を入射可能な位置に設けられ、他端が前記脱臭材に太陽光を照射可能な位置に設けられた光ファイバとを備えたことを特徴とする再生機能付き脱臭装置を提供する。
【０００８】
本発明の再生機能付き脱臭装置において、前記脱臭材と接して、前記太陽光照射時に光触媒機能によって悪臭原因物質を分解する光触媒を備えることが好ましい。
【０００９】
本発明の再生機能付き脱臭装置において、前記光ファイバの一端側に、太陽光を集光して光ファイバに入射する集光板が設けられたことが好ましい。
【００１０】
本発明の再生機能付き脱臭装置において、前記光ファイバの他端側に、太陽光を拡散して前記脱臭材に照射する拡散板を設けることが好ましい。
【００１１】
本発明の再生機能付き脱臭装置において、前記脱臭材が、活性炭繊維からなる又は活性炭繊維と光触媒を複合した材料からなるシート又はコルゲートシート形状をなしていることが好ましい。
【００１２】
本発明の再生機能付き脱臭装置において、前記脱臭材が、脱臭対象空間に連通し、通気用ファンを備えた空気通路内に設けられたことが好ましい。
【００１３】
また本発明は、悪臭原因物質を吸着可能な脱臭材の再生方法であって、光ファイバの一端から入射した太陽光を光ファイバの他端から脱臭材に照射し、脱臭材を加熱し、脱臭材から悪臭原因物質を脱着せしめ、該悪臭原因物質を外気に放散するか、又は太陽光を照射した光触媒による光触媒機能によって分解除去し、脱臭材を再生することを特徴とする脱臭材再生方法を提供する。
【００１４】
また本発明は、前述した本発明に係る再生機能付き脱臭装置を用意し、脱臭対象空間の空気を脱臭材に接触させ、悪臭原因物質を脱臭材に吸着させる第１ステップと、脱臭材を脱臭対象空間から隔離し、光ファイバを通して太陽光を脱臭材に照射して脱臭材を加熱し、悪臭原因物質を脱着して脱臭材を再生する第２ステップとを有することを特徴とする悪臭原因物質の除去方法を提供する。
【００１５】
前記第２ステップにおいて、光触媒に太陽光を照射して悪臭原因物質を分解することが好ましい。
【００１６】
また本発明は、前述した本発明に係る再生機能付き脱臭装置を設けたことを特徴とする空調装置、自動車及び空気清浄機を提供する。
【発明の効果】
【００１７】
本発明の再生機能付き脱臭装置は、脱臭対象空間と隔離可能に連通して設けられ、悪臭原因物質を吸着可能な脱臭材と、一端が太陽光を入射可能な位置に設けられ、他端が前記脱臭材に太陽光を照射可能な位置に設けられた光ファイバとを備えたものなので、脱臭時には脱臭材に脱臭対象空間の空気を接触させて悪臭原因物質を吸着し該空間の脱臭を行い、再生時には、該空間から脱臭材を隔離し、脱臭材に太陽光を照射して加熱し、吸着されていた悪臭原因物質を脱着せしめ、脱臭材を再生することができるので、電力を用いず、脱臭材を十分に再生することができ、繰り返し長期間にわたって脱臭機能を持たせることができる。
また、本発明の再生機能付き脱臭装置において、前記脱臭材と接して、前記太陽光照射時に光触媒機能によって悪臭原因物質を分解する光触媒を設けることにより、再生時に脱着した悪臭原因物質を光触媒によって分解できるので、より効果的に脱臭材を再生することができる。
また、前記光ファイバの一端側に、太陽光を集光して光ファイバに入射する集光板を設けることによって、脱臭材の再生に必要な太陽光を簡単に得ることができる。
また、前記光ファイバの他端側に、太陽光を拡散して前記脱臭材に照射する拡散板を設けることによって、種々の大きさや形状の脱臭材に対して均一に太陽光を照射して加熱、再生することができる。
また、活性炭繊維からなる又は活性炭繊維と光触媒を複合した材料からなるシート又はコルゲートシート形状をなしている脱臭材を用いることにより、脱臭材の設置が容易になり、この脱臭材に効率よく空気を接触できると共に、再生時に均一に太陽光を照射して加熱、再生することが容易となる。
【００１８】
本発明の脱臭材の再生方法は、光ファイバの一端から入射した太陽光を光ファイバの他端から脱臭材に照射し、脱臭材を加熱し、脱臭材から悪臭原因物質を脱着せしめ、該悪臭原因物質を外気に放散するか、又は太陽光を照射した光触媒による光触媒機能によって分解除去し、脱臭材を再生することによって、電力を用いず、脱臭材を十分に再生することができ、繰り返し長期間にわたって脱臭機能を持たせることができる。
【００１９】
本発明の悪臭原因物質の除去方法は、本発明に係る再生機能付き脱臭装置を用い、脱臭対象空間の空気を脱臭材に接触させ、悪臭原因物質を脱臭材に吸着させる第１ステップと、脱臭材を脱臭対象空間から隔離し、光ファイバを通して太陽光を脱臭材に照射して脱臭材を加熱し、悪臭原因物質を脱着して脱臭材を再生する第２ステップとを繰り返し行うことによって、電力を用いず、脱臭材を十分に再生することができ、繰り返し長期間にわたって脱臭機能を持たせることができる。
また、前記第２ステップにおいて、光触媒に太陽光を照射して悪臭原因物質を分解することによって脱着した悪臭原因物質を光触媒によって分解できるので、より効果的に脱臭材を再生することができる。
【００２０】
本発明に係る空調装置、自動車及び空気清浄機は、本発明に係る再生機能付き脱臭装置を設けたものなので、電力を用いず、脱臭材を十分に再生することができ、繰り返し長期間にわたって脱臭機能を持たせることができる。
【発明を実施するための最良の形態】
【００２１】
以下、図面を参照して本発明の実施形態を説明する。
図１は、本発明の再生機能付き脱臭装置の一実施形態を示す構成図である。図１中、符号１は再生機能付き脱臭装置、２は脱臭材、３は光ファイバ、４は集光板、５は通気用ファン、６は空気通路、７は拡散板、８は太陽光である。
【００２２】
本実施形態の再生機能付き脱臭装置１は、脱臭対象空間と隔離可能に連通して設けられ、悪臭原因物質を吸着可能な脱臭材２と、一端が太陽光を入射可能な位置に設けられ、他端が前記脱臭材に太陽光を照射可能な位置に設けられた光ファイバ３とを備えた構成になっている。なお、本実施形態において、再生機能付き脱臭装置１は、自動車用空調装置などの空気通路６内に設けられ、自動車の室内が脱臭対象空間であり、太陽光を入射可能な位置が車外になっている。また脱臭材２は、通気用ファン５を有する空気通路６内に設けられ、通気用ファン５駆動時に脱臭材２が室内（脱臭対象空間）と連通し、駆動ファン停止時に脱臭材２が室内（脱臭対象空間）と隔離されるようになっている。
【００２３】
光ファイバ３は、太陽光８を導光できる材質ならば特に制限されないが、石英ガラスやアクリル系樹脂など、光触媒を励起する紫外光を透過できる物質で構成すると、脱臭材２の温度上昇と同時に光触媒反応を起こすことができるので望ましい。また、石英ガラスは太陽光スペクトル全域に渡り透過率が高いので、効率よく吸着剤を温度上昇できる点から最も好ましい。光ファイバ３の直径は車内に小径で曲げて配置されることも考慮して、直径（クラッド外径）５０〜５００μｍ程度が望ましい。
【００２４】
また、光ファイバ３に太陽光を入射させる際、光ファイバ３の開口数（ＮＡ）が大きい方が有利である。石英ガラスは脆いため、石英ガラス光ファイバは通常、樹脂でオーバーコートされているが、オーバーコートに用いる樹脂の屈折率が石英ガラスの屈折率に比べ、より小さければ、光ファイバ３の開口数が大きくなるので、フッ素樹脂などの低屈折率の樹脂でオーバーコート層を形成することが望ましい。
【００２５】
また、多数本の光ファイバで太陽光を導光する方が、ファイバ端での入射、出射方法が容易である。光ファイバを多数本束ね、その端部を口金等で結束して作製された光ファイババンドルを用いると、多数本の光ファイバの取り扱いが容易となるので、これを用いることが好ましい。口金等で結束した端部は、鏡面研磨を施し、入射効率、出射効率ともに高めたものが望ましい。
【００２６】
光ファイバもしくは光ファイババンドル（以下、両者を総称して光ファイバ３と記す。）に太陽光８を入射させる場合、太陽光８に照らされる光ファイバ３端面の面積分の光量しか入射させることができない。そこでプリズムシートや集光板を用いることにより、大面積で受けた太陽光を光ファイバ３の入射端に集光して利用することができる。プリズムシートは集光板に向かう光線の方向を揃える効果があり、高効率で集光板に入射できるようになる。
【００２７】
図２は、本発明において好適に用いられる集光板４の一例を示す斜視図であり、この集光構造では、一方の主面から入射した光を集光して一端面から出射する集光板４と、この集光板４上に設けられたプリズムシート９と、集光板４の一端面に接続された口金１０付きの光ファイバ３とからなっている。プリズムシート９で集められ、集光板４に入射した太陽光８は、集光板４の一端面から出射するので、出射面形状に合わせた形状の口金１０を有する光ファイババンドルを用いることによって、効率よく大光量を導光することができる。
【００２８】
光ファイバ３を通して導光した太陽光８を脱臭材２に照射する際、照射される面積が十分でなく、脱臭材２全体を加熱できないことがある。その場合、図３に示すように拡散板などを用い、小面積から出射する太陽光８を大面積に拡散して脱臭材２に照射することができる。
【００２９】
図３は、本発明において好適に用いられる拡散板７の一例を示す斜視図であり、この拡散板７は、一つの側面（入射面）から入射された光を一方又は両方の主面から照射できるようになっている。拡散板７の入射面には、入射面形状に合わせた形状の口金１１を有する光ファイバ３が接続されている。この拡散構造では、光ファイバ３を通して拡散板７の入射面に入射された太陽光８を、拡散板７の一方又は両方の主面全体から出射し、脱臭材２の全域に太陽光２を照射できる。
【００３０】
前記脱臭材２は、悪臭原因物質を吸着可能な材料であればよく、活性炭、合成ゼオライトなどが挙げられる。脱臭材２は、活性炭と酸化チタン粒子（光触媒）を組み合わせたものが価格、吸着力、分解力（光触媒能力）の面で望ましいが、他のものでもかまわない。また、脱臭材２と光触媒を別々に配置してもかまわない。その場合、脱臭材２を加熱するための光ファイバ３と光触媒を励起するための光源を別に設ける必要がある。
【００３１】
この脱臭材２と組み合わせて用いる光触媒としては、酸化チタン（ＴｉＯ２）、酸化タンタル、酸化スズ、酸化ジルコニウム、酸化ニオブ、酸化バナジウム、チタン酸バリウム（ＢａＴｉ４Ｏ９）、チタン酸ストロンチウム（ＳｒＴｉＯ３）、チタン酸ナトリウム（Ｎａ２Ｔｉ６Ｏ１３）、二酸化ジルコニウム、硫化カドミウム、α−Ｆｅ２Ｏ３、酸化亜鉛（ＺｎＯ）などが挙げられ、この中でも酸化チタンが好ましい。酸化チタンからなる光触媒を脱臭材２の表面にコーティングする場合、酸化チタン微粒子を含む市販の光触媒コーティング液を用いることができ、膜厚やコーティング回数などは所定の条件にしたがって形成すればよい。
【００３２】
光触媒と活性炭のような脱臭材からなる複合化脱臭材が効率よく機能するような構造の一例として、図４に示す構造が挙げられる。本例示では、光触媒と活性炭繊維からなるコルゲートシート形状の脱臭材２を拡散板７で挟み込み、積層構造としている。この積層構造を持った複合化脱臭材は、それぞれの拡散板７の端部を集めて積層し、その端面（入射面）に口金１１付きの光ファイバ３を接続し、加熱光及び励起光を入射する構造になっている。このような構造とすることで、脱臭材２全体に加熱光を照射できるようになり、全体を加熱することができ、効率的に悪臭原因物質の脱着を起こすことができる。
他の効果として、悪臭原因物質と脱臭材２の接触効率が高くなり、効率的に悪臭原因物質を吸着できる。
また、脱臭材２全体に励起光を照射できるようになり、脱臭材２全体で光触媒分解力を発揮し、効果的に吸着能力を再生することができることなどが挙げられる。
【００３３】
本発明の悪臭原因物質の除去方法は、前述した再生機能付き脱臭装置１を用い、脱臭対象空間である室内の空気を脱臭材２に接触させ、悪臭原因物質を脱臭材２に吸着させる第１ステップと、脱臭材２を室内から隔離し、光ファイバ３を通して太陽光８を脱臭材２に照射して加熱し、悪臭原因物質を脱着して脱臭材２を再生する第２ステップとを有することを特徴としている。そして、前記第１ステップと第２ステップを繰り返し行うことによって、電力を用いず、脱臭材を十分に再生することができ、繰り返し長期間にわたって脱臭機能を持たせることができる。
【００３４】
悪臭原因物質を吸着させる第１ステップでは、室内の悪臭原因物質を効率よく脱臭材２に吸着させるため、脱臭材２を冷却することが望ましい。第１ステップはエンジン起動時にあたるため、電力を使って脱臭材２を冷却することが可能である。
【００３５】
太陽光８を脱臭材２に照射する第２ステップでは、一旦、吸着した悪臭原因物質が脱着するため、再び室内に悪臭原因物質が戻らないように、脱臭材２を室内空間から隔離する必要がある。この隔離は、空気通路６を機械的に遮断する方法、通気用ファン５を止める方法などが採用可能である。
【００３６】
本発明の悪臭原因物質の除去方法を用いれば、第２ステップにおいて悪臭原因物質が脱臭材２から脱着する際、脱臭材２を室内と隔離すると同時に外気と通じさせ、外気に悪臭原因物質を放出すれば、光触媒による分解を行わずとも脱臭材２の吸着能力の再生を行うことができる。外気を取り込む通路入口には、風を受けて外気が自然に取り込まれやすいようにガイド板等を付けると、効果的に吸着能力の再生を行うことができる。
【００３７】
前述した本発明の再生機能付き脱臭装置１及び悪臭原因物質の除去方法は、車載の脱臭装置のみならず、脱臭材を利用した住居用脱臭装置、冷蔵庫用脱臭装置、エアコンや空気清浄機のフィルターの性能再生にも用いることができる。
【実施例】
【００３８】
［実施例１］
本発明に係る実施例として、図５に示す構成の実験装置を作製した。
ガス取出し口１３を有し、通気用ファン５が設けられた内容積２０Ｌのステンレス鋼製の容器１２内に、アナタース型酸化チタン粒子からなる光触媒と活性炭繊維を複合したコルゲートシート形状の脱臭材２を入れた。コルゲートシート面積は１００ｃｍ２とした。
一端に集光板４を取り付け、他端に拡散板７を取り付けた光ファイバ３（光ファイババンドル）を用意し、集光板４は太陽光８を集光できる場所に設置し、拡散板４は容器１２内に導入し、コルゲートシートに加熱光及び励起光を照射できるように設置した。拡散板７は面積７５ｃｍ２のものを用いた。光ファイババンドルは、石英ガラス製のφ１２５μｍの光ファイバ２０００本を束ねてなるものであり、バンドル外径はφ５．０ｍｍで長さ１．５ｍのものを用いた。この光ファイババンドルの波長３６５ｎｍの光に対する透過率は９５％である。集光板４は面積１５００ｃｍ２のものを用いた。
【００３９】
この容器１２を密封した後、所定濃度、所定量のアセトアルデヒドガスを導入し、吸着平衡に達するまで放置して容器内部のアセトアルデヒド濃度をガスクロマトグラフィーで測定したところ、９．０ｐｐｍであった。また脱臭材表面の温度を測定したところ、１９℃であった。
【００４０】
次に、集光板４を屋外に移動し、太陽光８を照射して光ファイババンドルによって脱臭材２に導き、脱臭材２の加熱、及びアセトアルデヒドの光触媒分解による再生を行った。この時の天気は晴れで、波長３６５ｎｍの照度は２．６ｍＷ／ｃｍ２であった。
【００４１】
１時間後、脱臭材２の表面温度を測定したところ、７３℃であり、アセトアルデヒドの脱着により容器１２内部のアセトアルデヒド濃度は１０２．２ｐｐｍまで上昇した。その後、１時間間隔で８時間後までアセトアルデヒド濃度を測定した。８時間後の脱臭材表面温度は７６℃であり、容器内のアセトアルデヒド濃度は３．９ｐｐｍであった。
その後、集光板を収納し、脱臭材への太陽光の照射を停止した。停止４時間後、脱臭材表面温度を測定したところ、２８℃であった。容器内のアセトアルデヒド濃度を測定したところ、１．６ｐｐｍであった。
その後、１時間間隔で停止８時間後までまでアセトアルデヒド濃度を測定した。停止８時間後の脱臭材表面温度は１９℃であり、容器内のアセトアルデヒド濃度は０．９ｐｐｍとなった。照射を開始してからの脱臭材２の表面温度の変化を図６に、容器１２内のアセトアルデヒド濃度の変化を図７にそれぞれ示す。
【００４２】
［実施例２］
実施例１の実験終了後、容器１２内部の空気を５００ｍＬ抜き取り、６０００ｐｐｍアセトアルデヒドガスを５００ｍＬ導入した。吸着平衡に達するまで十分に放置した後、容器１２内部のアセトアルデヒド濃度を測定したところ、９．１ｐｐｍであった。脱臭材２は十分に再生されていた。
【００４３】
［比較例１］
本発明との比較のために、ＬＥＤを使用した実験装置を作製した。
ガス取出し口１３を有し、通気用ファン５が設けられた内容積２０Ｌのステンレス鋼製の容器１２内に、アナタース型酸化チタン粒子からなる光触媒と活性炭繊維を複合したコルゲートシート形状の脱臭材２を入れた。コルゲートシート面積は１００ｃｍ２とした。このコルゲートシートに加熱光および励起光を照射できるようにＬＥＤアレイ１４を設置した。このＬＥＤアレイ１４は、発光中心波長が３８０ｎｍで消費電力２．５Ｗ（定格４Ｖ、６２０ｍＡ）のＬＥＤ４個からなる。電源には車載用の１２Ｖバッテリー１５とＤＣ／ＤＣコンバーター１６を用いた。実験前、この１２Ｖバッテリー１５の電圧を測定したところ、１２．４Ｖであった。
【００４４】
この容器１２を密閉した後、アセトアルデヒドガスを導入し、吸着平衡に達するまで放置して容器１２内部のアセトアルデヒド濃度をガスクロマトグラフィーで測定したところ、９．０ｐｐｍであった。また脱臭材２の表面の温度を測定したところ、１９℃であった。
【００４５】
次に、ＬＥＤアレイ１４を点灯し、脱臭材２の加熱、及びアセトアルデヒドの光触媒分解による再生を行った。
１時間後、脱臭材２の表面温度を測定したところ、９０℃であり、アセトアルデヒドの脱着により容器１２内部のアセトアルデヒド濃度は１１１．０ｐｐｍまで上昇した。
その後、１時間間隔でアセトアルデヒド濃度を測定した。２時間後の脱臭材２の表面温度は８４℃に低下していたため、ＬＥＤ照射を停止し、放置した。十分に放置させた後、脱臭材２表面の温度を測定すると、１９℃であり、容器１２内部のアセトアルデヒド濃度は８．３ｐｐｍであった。
また、電源として用いていた車載用の１２Ｖバッテリー１５の電圧を測定したところ、１０．４Ｖに低下しており、２０００ｃｃの普通乗用車に搭載してエンジン始動を試みたが、セルモーターの回転が鈍く、エンジンがかからなかった。
【００４６】
［比較例２］
比較例１の実験終了後、容器１２内部の空気を５００ｍＬ抜き取り、６０００ｐｐｍアセトアルデヒドガスを５００ｍＬ導入した。吸着平衡に達するまで十分に放置した後、容器１２内部のアセトアルデヒド濃度を測定したところ、２６．８ｐｐｍであった。脱臭材２の再生は不十分であり、繰り返しの使用には不向きであった。
【図面の簡単な説明】
【００４７】
【図１】本発明の再生機能付き脱臭装置の一実施形態を示す構成図である。
【図２】集光板の一例を示す斜視図である。
【図３】拡散板の一例を示す斜視図である。
【図４】本発明に好適な脱臭材の一例を示す斜視図である。
【図５】実施例１で用いた実験装置を示す構成図である。
【図６】実験結果を示し、再生時の脱臭材の表面温度の経時変化を示すグラフである。
【図７】実験結果を示し、容器内のアセトアルデヒド濃度の経時変化を示すグラフである。
【図８】比較例１で用いた実験装置を示す構成図である。
【符号の説明】
【００４８】
１…再生機能付き脱臭装置、２…脱臭材、３…光ファイバ、４…集光板、５…通気用ファン、６…空気通路、７…拡散板、８…太陽光、９…プリズムシート、１０，１１…口金、１２…容器、１３…ガス取出し口、１４…ＬＥＤアレイ、１５…１２Ｖバッテリー、１６…ＤＣ／ＤＣコンバーター。
【図１】
2006061259.tif 000003
【図２】
2006061259.tif 000004
【図３】
2006061259.tif 000005
【図４】
2006061259.tif 000006
【図５】
2006061259.tif 000007
【図６】
2006061259.tif 000008
【図７】
2006061259.tif 000009
【図８】
2006061259.tif 000010